(57)【要約】【課題】転写シートの表面形状を表面光沢層により確実に転写することができ、所望の表面形状のインクジェット用記録シートを製造することが可能なインクジェット用記録シートの製造方法を提供することを課題とする。【解決手段】基材に設けられた無機微粒子を含む表面光沢層が未硬化状態のうちに、その表面に転写シートを積層し、この積層体を厚み方向に圧しながら加熱して、表面光沢層の表面に転写シートの表面形状を転写することを特徴とするインクジェット用記録シートの製造方法を提供する。【選択図】  図１
2007181985.tif 000002
【特許請求の範囲】
【請求項１】
基材に設けられた無機微粒子を含む表面光沢層が未硬化状態のうちに、この表面に転写シートを積層し、この積層体を厚み方向に圧しながら加熱して、表面光沢層の表面に転写シートの表面形状を転写することを特徴とするインクジェット用記録シートの製造方法。
【請求項２】
透湿性を有する基材に、少なくとも無機微粒子を水系溶媒に分散させた溶液を塗布して表面光沢層を形成し、表面光沢層が湿潤状態のうちに、その表面に転写シートを積層し、転写シートの裏面側から加熱機能付き押圧ロールを当てて、この積層体を厚み方向に圧しながら加熱して、表面光沢層の表面に転写シートの表面形状を転写することを特徴とするインクジェット用記録シートの製造方法。
【請求項３】
転写シートに設けられた無機微粒子を含む表面光沢層が未硬化状態のうちに、この表面に基材を積層し、この積層体を厚み方向に圧しながら加熱して、表面光沢層の表面に転写シートの表面形状を転写すると共に表面光沢層を基材に接着させた後、転写シートを剥離することを特徴とするインクジェット用記録シートの製造方法。
【請求項４】
前記転写シートが、ホログラム模様の形成されたホログラムシートである請求項１〜３の何れかに記載のインクジェット用記録シートの製造方法。
【発明の詳細な説明】
【技術分野】
【０００１】
本発明は、インクジェット記録方式の記録媒体に使用されるインクジェット用記録シートの製造方法に関する。
【背景技術】
【０００２】
インクジェット記録方式は、インクを飛翔させて文字や画像等の印刷を行なう印刷方式である。当該印刷方式に用いられるインクジェット用記録シートとして、様々な記録シートが商品化されている。例えば、印刷画像の光沢性を向上させる表面が平滑な記録シートや、絹目調など光沢をおさえた落ち着いた風合いの凹凸が形成された記録シートが商品化されている。
【０００３】
従来、表面が平滑或いは凹凸のインクジェット用記録シートの製造方法としては、以下に説明する製造方法が知られている。具体的には、図１１に示すように、まず、製造ラインの最上流側に配置された基材供給機１Ａから基材Ａを引き出し、コータ２Ａによって基材Ａの表面に無機微粒子を含む溶液を塗布して表面光沢層を形成する。この基材Ａとしては、例えば、紙などの透湿性を有した材料が用いられる。この表面光沢層が未硬化状態のうちに、接合ロール３Ａによって、表面光沢層の表面に転写シートＢを積層し、その後、この積層体をドライヤー４Ａによって熱風乾燥する。このように、表面光沢層の表面に転写シートＢを積層し、その後熱風乾燥すると、表面光沢層の表面に転写シートＢの表面形状が型取られ、その状態で表面光沢層が硬化する。これにより、表面光沢層の表面に転写シートＢの表面形状が転写される。乾燥後、転写シートＢを、剥離ロール５Ａによって基材Ａから剥離回収すると共に、基材Ａをロール状に巻き取る。この基材Ａがインクジェット用記録シートとして使用される。尚、転写シートＢに、表面が平滑なシートを用いると、表面が平滑なインクジェット用記録シートを製造することができ、転写シートＢに、表面が凹凸のシートを用いると、表面が凹凸のインクジェット用記録シートを製造することができる。このような製法は、特開昭６３−１５１４７６号に開示されている。
【０００４】
しかし、上記製造方法においては、熱風乾燥中に、転写シートＢが表面光沢層から離反する（転写シートＢが、表面光沢層の表面から僅かな隙間を有して離れる）場合があり、このように転写シートＢが離反すると、表面光沢層に転写シートＢの表面形状が十分型取られていないままで、表面光沢層が硬化してしまう。従って、上記製造方法においては、表面光沢層の表面に転写シートＢの表面形状を十分に転写することができない場合がある。
さらに、表面光沢層が硬化する前に転写シートＢが離反すると、未硬化状態の無機微粒子の一部が転写シートＢに付着する。このように転写シートＢに無機微粒子が付着すると、転写シートＢの表面形状が無機微粒子によって変化するため、転写シートＢを剥離回収した後、転写シートＢの再利用が困難となる。
【０００５】
また、熱風乾燥は、乾燥ムラが生じ易く、十分な時間を掛けて熱風乾燥を行なっても、転写シートＢを剥離回収する際、表面光沢層に、硬化不十分な部分が生じている場合がある。この未硬化部分は、転写シートＢを剥離した後に硬化が進行し、該硬化により体積収縮する。従って、転写シートＢを剥離した後、該未硬化部分の硬化による体積収縮に伴って表面光沢層の形状が事後的に変化してしまう。よって、上記製造方法においては、表面光沢層の表面に転写シートの表面形状を型取っても、乾燥ムラによって、表面光沢層の表面に転写シートＢの表面形状を確実に転写することができない場合がある。
【特許文献１】特開昭６３−１５１４７６号公報
【発明の開示】
【発明が解決しようとする課題】
【０００６】
本発明は、転写シートの表面形状を表面光沢層に確実に転写することができ、所望の表面形状のインクジェット用記録シートを製造することが可能なインクジェット用記録シートの製造方法を提供することを課題とし、併せて、転写シートの再利用率を高めることができる同製造方法を提供する。
【課題を解決するための手段】
【０００７】
前記課題を解決するべく、本発明は、第１の手段として、基材に設けられた無機微粒子を含む表面光沢層が未硬化状態のうちに、その表面に転写シートを積層し、この積層体を厚み方向に圧しながら加熱して、表面光沢層の表面に転写シートの表面形状を転写することを特徴とするインクジェット用記録シートの製造方法を提供する。
【０００８】
かかる第１の手段では、表面光沢層が形成された基材と転写シートとの積層体を、その厚み方向に圧しながら加熱するため、表面光沢層の硬化時において、転写シートが表面光沢層から離反しない。従って、かかる第１の手段によれば、転写シートの表面形状が型取られた状態で表面光沢層を硬化させることができるので、転写シートの表面形状を確実に転写することができる。さらに、このように積層体を厚み方向に圧しながら加熱するため、微細な凹凸の転写も可能となる。
また、硬化時に表面光沢層から転写シートが離反しないため、転写シートに無機微粒子などが付着する量を抑制できる。よって、転写シートの再利用回数を増やすことができる。
【０００９】
また、第２の手段として、本発明は、透湿性を有する基材に、少なくとも無機微粒子を水系溶媒に分散させた溶液を塗布して表面光沢層を形成し、表面光沢層が湿潤状態のうちに、その表面に転写シートを積層し、転写シートの裏面側から加熱機能付き押圧ロールを当てて、この積層体を厚み方向に圧しながら加熱して、表面光沢層の表面に転写シートの表面形状を転写することを特徴とするインクジェット用記録シートの製造方法を提供する。
【００１０】
かかる第２の手段は、上記第１の手段と同様に、積層体を厚み方向に圧しながら加熱するため、転写シートの表面形状を確実に転写することができ、又、転写シートに無機微粒子などの表面光沢層を形成する材料が付着することを防止できる。
さらに、第２の手段では、加熱機能付き押圧ロールを転写シートに当てて、積層体を加熱するため、表面光沢層をムラ無く略均一に加熱することができ、表面光沢層全体を硬化させることができる。よって、転写シートを剥離回収する際に、表面光沢層の未硬化部分の発生を抑え、表面光沢層の表面形状が事後的に変化することを防止できる。また、加熱ムラを無くすことにより、剥離回収した転写シートに無機微粒子などが付着する量をより少なくすることができる。
また、基材が透湿性を有し、表面光沢層が水系溶媒を用いた溶液によって形成されているので、転写シートの裏面側から押圧ロールを当てて、湿潤状態の表面光沢層を加熱すると、水系溶媒が基材を透過して、外部へと蒸発する。よって、比較的少ない熱量で短時間のうちに表面光沢層を硬化させることができる。
【００１１】
また、第３の手段として、転写シートに設けられた無機微粒子を含む表面光沢層が未硬化状態のうちに、この表面に基材を積層し、この積層体を厚み方向に圧しながら加熱して、表面光沢層の表面に転写シートの表面形状を転写すると共に表面光沢層を基材に接着させた後、転写シートを剥離することを特徴とするインクジェット用記録シートの製造方法を提供する。
【００１２】
かかる第３の手段では、表面光沢層が形成された転写シートを基材に積層し、上記第１の手段と同様に、この積層体を厚み方向に圧しながら加熱して、表面光沢層に転写シートの表面形状を転写すると共に、この表面光沢層を基材に接着させる。よって、第３の手段によれば、例えば、表面光沢層を形成する溶液を基材に直接塗布することが困難な場合であっても、容易にインクジェット用記録シートを製造することができる。
【００１３】
第１〜第３の手段における転写シートの具体例として、ホログラム模様を有したホログラムシートを挙げることができる。転写シートにホログラムシートを用いると、表面光沢層の表面にホログラム模様が形成され、印刷画像にホログラム性を付与することができるインクジェット用記録シートを製造することができる。
【発明の効果】
【００１４】
本発明によれば、転写シートの表面形状を表面光沢層に確実に転写することができ、所望の表面形状のインクジェット用記録シートを製造することが可能である。また、剥離回収した転写シートの表面に、表面光沢層を構成する無機微粒子の付着量を抑えることができるので、転写シートの再利用率を高めることができる。
【発明を実施するための最良の形態】
【００１５】
（実施形態１）
以下、添付図面を参照しつつ、本発明の一実施形態に係るインクジェット用記録シートの製造方法について説明する。図１（ａ）は、本実施形態のインクジェット用記録シートの製造ライン１００の概略図である。
【００１６】
製造ライン１００は、上流側から、基材供給機１、第１コータ２、乾燥機３、第２コータ４、圧着ロール５、押圧ロール７、剥離ロール８、巻取機１０が配置されている。さらに、圧着ロール５の上流側には、転写シート供給機６が配置され、また、剥離ロール８の下流には、転写シート回収機９が配置されている。
【００１７】
基材供給機１は、基材Ａを製造ライン１００の下流へと供給する装置である。基材供給機１は、長尺なシート状に形成された基材Ａをロール状に巻き取って支持している。基材Ａの材質は、特に限定されるものでなく、例えば、各種紙、合成紙、不織布、発泡樹脂シート、ポリプロピレンシート、ポリエチレンシートなどの合成樹脂シート、及びこれらの積層体など、インクジェット記録方式の記録媒体に使用される公知のシートを用いることができる。中でも、基材Ａとしては、各種紙、不織布、発泡樹脂シートなどのように透湿性を有するシートを用いることが好ましい。また、基材Ａの厚みは、特に限定されるものでなく、例えば、厚み０．１〜０．５ｍｍ、幅や長さは、製造装置に合わせて適宜設定される。
【００１８】
第１コータ２は、図２に示すように、基材供給機１から供給される基材Ａの表面に略均一にインク受理層ａ１を塗工する装置である。インク受理層ａ１の塗工厚は、特に限定されないが、通常、乾燥後の厚みで３〜２０μｍ程度である。図１では、第１コータ２及び後述する第２コータ４として、ブレードコーターを例示しているが、ブレードコーターに限られず、第１コータ２及び第２コータ４には、ロールコーター、ダイコーター、エアナイフコーター、コンマコーター、グラビアコーターなどを使用することができる。
インク受理層ａ１は、インクジェット用記録シートのインク吸収性の向上などを目的として形成されるものである。インク受理層ａ１の形成には、無機微粒子とバインダーとを主成分としたものを水系溶媒に分散させた溶液を用いることができ、必要に応じて、印刷画質の耐水性を向上させるために、カチオン化剤等を含めることができる。無機微粒子としては、例えば、シリカ、クレー、タルク、炭酸カルシウム、水酸化アルミニウム、酸化チタンなどを使用することができ、インク受理層ａ１の形成目的に応じて適したものを選択することができる。無機微粒子の粒径は、特に限定されるものでないが、インク吸収性、塗膜透明性及び印刷画像の鮮明性等の確保のため、１〜２５μｍが好ましい。
バインダーとしては、ポリビニルアルコール、酢酸ビニル、ポリウレタン、ポリエステルなどの水溶性エマルジョン等を用いることができ、インク受理層ａ１の形成目的に応じて適したものを選択することができる。
溶媒としては、水、又は水と低級アルコールの混合液などを用いることができる。
無機微粒子／バインダーの質量配合比は、９０／１０〜５０／５０が好ましい。また、インク受理層ａ１を形成する溶液は、固形分濃度で１０〜４０質量％程度に調整される。
【００１９】
乾燥機３は、第１コータ２によって形成されたインク受理層ａ１を乾燥させて硬化させる装置である。この乾燥方法は、特に限定されるものでなく、例えば、ヒータ等によって高温環境に晒すことや、熱風乾燥などを使用することができる。乾燥条件としては、例えば６０〜１５０℃、５〜３０ｍ／分（ラインスピード）程度が挙げられる。乾燥機３では、インク受理層ａ１の溶媒を完全に除去するまで乾燥してもよいし、水分含量０〜１０質量％程度に乾燥してもよい。
【００２０】
第２コータ４は、図３に示すように、乾燥機３によって硬化させられたインク受理層ａ１の表面に、さらに表面光沢層ａ２を略均一に塗工する装置である。表面光沢層ａ２の塗工厚は、特に限定されないが、通常、乾燥時の厚みで３〜２０μｍ程度である。
表面光沢層ａ２は、インクジェット用記録シートに印刷される印刷画像の光沢性の向上及び印刷画像へのホログラム性の付与等の目的で形成される。表面光沢層ａ２は、インク受理層ａ１と同様に、無機微粒子とバインダーとを主成分としたものを水系溶媒に分散させた溶液を用いることができ、必要に応じて、カチオン化剤等を含めることができる。無機微粒子の粒径は、特に限定されるものでないが、粒子間の毛管作用による収縮力を利用でき、且つ塗膜透明性及び印刷画像の鮮明性の確保のため、２００ｎｍ以下が好ましく、特に３ｎｍ〜２００ｎｍが好ましい。中でも、表面光沢層ａ２の無機微粒子としては、シリカ、水酸化アルミニウムを用いることが好ましい。バインダー及び溶媒は、インク受理層ａ１で例示したものなどの中から表面光沢層ａ２の形成目的に応じて適したものを選択することができる。
表面光沢層ａ２を形成する溶液に於いて、無機微粒子／バインダーの質量配合比は、１００／０〜５０／５０が好ましい。また、同溶液は、固形分濃度で５〜５０質量％程度に調整される。
バインダーの量が余りに多いと、インク吸収性の役割を担う無機微粒子の相対量が減って表面光沢層ａ２のインク吸収性及び乾燥性が低下したり、印刷時にバインダーがインクの溶媒に溶解して、表面光沢層ａ２の表面形状が変形したりして、表面光沢層ａ２の光沢性が低下する等の問題があるためである。
【００２１】
圧着ロール５は、図４に示すように、インク受理層ａ１及び表面光沢層ａ２が形成された基材Ａと転写シート供給機６から供給される転写シートＢとを、押圧ロール７で挟むことにより、基材Ａの表面光沢層ａ２に転写シートＢの表面ｂ１を積層して積層体Ｃを形成するためのロールである。
【００２２】
転写シートＢは、表面ｂ１の形状（表面形状）が凹凸状に形成されたものの他、表面形状が、平滑状（鏡面状）に形成されたものなどを用いることができる。例えば、表面が平滑な（鏡面状の）インクジェット用記録シートを製造する場合には、転写シートＢとして、図５（ａ）に示すように、表面ｂ１が平滑な平滑シートが用いられる。また、表面にホログラム模様などの凹凸を有するインクジェット用記録シートを製造する場合には、転写シートＢとして、図５（ｂ）に示すように、ホログラム模様に対応する凹凸が表面ｂ１に形成されたホログラムシートが用いられる。
転写シートＢの材質は、耐熱性を有するものであれば特に限定されず、例えば、ポリアミド、ポリエチレンテレフタレートなどの耐熱性のある樹脂シートを用いることができる。なお、転写シートＢの表面ｂ１に、剥離処理が施されているものが好ましい。剥離処理としては、濡れ性の低いポリマー（例えば、シリコーンなど）を塗工することなどが例示される。さらに、表面が高分子皮膜でコーティングされた工程紙（離型紙）や金属シートを転写シートＢとして用いることもできる。
【００２３】
転写シート供給機６は、ロール状に巻き取られた長尺なシート状に形成された転写シートＢを支持し、転写シートＢを圧着ロール５に供給する。
【００２４】
押圧ロール７は、加熱機能を備え、図６に示すように、積層体Ｃの転写シートＢの裏面ｂ２側からこの積層体Ｃを厚み方向に押しながら加熱して、表面光沢層ａ２を硬化させるものである。積層体Ｃを押圧する具体的な方向は、積層体Ｃの転写シートＢの裏面ｂ２側から積層体Ｃの基材Ａ側の方向（図６の矢印Ｓ方向）である。
押圧ロール７が、積層体Ｃを厚み方向に押すことにより、積層体Ｃの長手方向（図６の矢印Ｔ方向）に所定のテンションが掛かる。
該テンションが掛かった状態の転写シートＢは、表面光沢層ａ２を圧し、一方、表面光沢層ａ２は、積層体Ｃの長手方向に掛かるテンションによって転写シートＢを圧する。このように、転写シートＢと表面光沢層ａ２とが互いに圧し合うことで、表面光沢層ａ２と転写シートＢの界面に所定の圧力が掛かり、表面光沢層ａ２の表面に転写シートＢの表面形状が型取られる。さらに、押圧ロール７は、積層体Ｃを押しながら加熱する、すなわち、押圧と加熱を同時に行うため、表面光沢層ａ２は、転写シートＢの表面形状に型取られた状態で硬化することになる。
押圧ロール７が積層体Ｃを押す際の圧力は、表面光沢層ａ２の表面に転写シートＢの表面形状が型取られる程度であればよく、例えば、２００〜５００ｋＰａ程度が例示される。また、押圧ロール７の表面温度は、例えば、６０〜１５０℃程度が好ましい。積層体Ｃの加熱時間、即ち、積層体Ｃが押圧ロール７と接している時間は、少なくとも表面光沢層ａ２を乾燥硬化させるのに十分な時間であればよく、例えば、ラインスピード５〜３０ｍ／分程度が例示される。この加熱時間の調整は、例えば、押圧ロール７の径の大きさや回転速度によって行うことができる。
押圧ロール７の加熱方式としては、押圧ロールの内部に中空領域を設け、その中空領域にヒータを埋設したり、或いは熱媒体を循環させたりする方式が例示され、この場合、押圧ロールは、熱伝導に優れた材質のものが用いられる。
【００２５】
剥離ロール８は、図７に示すように、積層体Ｃから転写シートＢを剥離させるためのロールである。
【００２６】
転写シート回収機９は、剥離ロール８によって剥離した転写シートＢを巻き取る装置である。この転写シート回収機９に巻き取られた転写シートＢは、再利用することができる。
【００２７】
巻取機１０は、剥離ロール８によって、積層体Ｃから転写シートＢを剥離し、インクジェット用記録シートＤを巻き取る装置である。
【００２８】
以上のように構成された製造ライン１００を用い、例えば、表面にホログラム模様が形成されたインクジェット記録用シートの製造方法について説明する。
ここでは、基材Ａは、透湿性を有するシートを使用し、表面光沢層ａ２は、少なくとも無機微粒子を水系溶媒に分散させた溶液により形成し、転写シートＢは、図５（ｂ）に示すようなホログラムシートを使用するものとする。その他の条件については、上記で説明した適宜の条件から選択される。
【００２９】
まず、基材供給機１から基材Ａを製造ライン１００の下流へと供給し、第１コータ２によって、インク受理層形成用の溶液を塗布することにより、基材Ａの表面にインク受理層ａ１を形成する。該基材Ａは、乾燥機３に搬送され、乾燥機３によってインク受理層ａ１が硬化される。該基材Ａは、第２コータ４によって、表面光沢層形成用の溶液を塗布することにより、インク受理層ａ１の表面に、表面光沢層ａ２が形成される。表面光沢層ａ２が湿潤状態（即ち、未硬化状態）のうちに、該基材Ａを圧着ロール５と押圧ロール７の間に導いて、表面光沢層ａ２の表面に転写シートＢの表面ｂ１を重ね合わせる。
【００３０】
基材Ａと転写シートＢが積層された積層体Ｃは、転写シートＢの裏面ｂ２側から厚み方向に押圧ロール７によって押されながら加熱される。このように積層体Ｃが厚み方向に押されると、表面光沢層ａ２と転写シートＢが互いに圧し合い、積層体Ｃが押圧ロール７に押されている間は、転写シートＢが表面光沢層ａ２から離反しない。従って、この押圧状態で送られながら加熱されるので、表面光沢層ａ２の表面に転写シートＢの表面形状（ホログラム模様）が型取られた状態で表面光沢層ａ２が硬化する。よって、表面光沢層ａ２の表面にホログラム模様を確実に転写することができる。
その後、転写シートＢは、剥離ロール８で引き剥がされ、表面にホログラム模様の転写されたインクジェット用記録シートＤを連続的に得ることができる。尚、インクジェット用記録シートＤは、巻取機１０に巻き取られ、積層体Ｃから剥離された転写シートＢは、転写シート回収機９に巻き取られる。
【００３１】
本発明によれば、加熱時に転写シートＢが表面光沢層ａ２から離反しないので、表面光沢層ａ２に転写シートＢの表面形状を確実に転写できる。さらに、表面光沢層ａ２が湿潤状態のうちに転写シートＢが離反しないので、未硬化の無機微粒子などが転写シートＢに付着する量を少なくすることができる。よって、表面光沢層ａ２にホログラム模様を鮮明に転写できると共に、転写シートＢを何度も再利用できる。なお、本発明によれば、比較的高低差のある凹凸形状のみならず、ホログラム模様のような微細な凹凸も表面光沢層ａ２に転写可能である。
【００３２】
さらに、基材Ａが透湿性を有し、表面光沢層ａ２が水系溶媒を用いた溶液を使用しているため、上記のように転写シートＢの裏面側から加熱することにより、表面光沢層ａ２の水系溶媒が基材Ａを透過して外部へと蒸発する。よって、本実施形態によれば、表面光沢層ａ２を効率よく硬化させることができる。
【００３３】
また、本実施形態においては、従来製法のように熱風乾燥ではなく、押圧ロール７を押し当てて面で加熱しているため、表面光沢層ａ２をムラ無く略均一に加熱できる。よって、転写シートＢを剥離した際に、表面光沢層ａ２の一部分が未硬化状態となることを防ぐことができる。従って、転写シートＢの剥離後、表面光沢層ａ２が硬化して体積収縮し、表面光沢層ａ２に転写されたホログラム模様の形状が変化することを防止できる。さらに、ほぼ完全に表面光沢層ａ２が硬化した後、転写シートＢが剥離回収されるので、該転写シートＢに対する無機微粒子などの付着量を極めて少なくすることができる。
【００３４】
尚、本実施形態の製造方法では、積層体Ｃの片面側（転写シート３の裏面３ｂ側）に押圧ロール７を当てることによって、積層体Ｃの押圧と加熱を同時に行っているが、本発明は、積層体Ｃの片面側から押圧加熱するものに限られず、例えば、図８に示すように、積層体Ｃの両面側それぞれに１つ又は複数個の加熱機能付き押圧ロール７を配置し、転写シートＢの裏面３ｂ側と基材Ａ側との両側から積層体Ｃの押圧と加熱を同時に行っても良い。
【００３５】
また、本実施形態では、インク受理層ａ１及び表面光沢層ａ２が形成されていない基材Ａからインクジェット用記録シートＤを製造する方法について説明したが、本発明は、インク受理層ａ１が予め形成された基材Ａからインクジェット用記録シートＤを製造する場合についても適用することができる。インク受理層ａ１が予め形成された基材Ａからインクジェット用記録シートＤを製造する場合の製造ライン１００は、図１（ｂ）に示すものが例示される。この製造ライン１００は、図１（ａ）に示す製造ライン１００から第１コータ２と乾燥機３とを省いた構成であるため、その具体的な説明は省略する。
【００３６】
（実施形態２）
実施形態１では、長尺状の基材Ａを用いたインクジェット用記録シートの製造方法について説明したが、本発明の製造方法は、基材Ａが、Ａ４、Ａ５サイズのシートや、葉書大のシートなど、枚葉状のシートにも適用することができる。
本実施形態２では、基材Ａに枚葉状のシートを使用した場合の製造方法について説明する。なお、以下では、実施形態１と異なる部分について主に説明し、実施形態１と同様の部材については同一符号を付し、その説明を適宜省略する場合がある。
【００３７】
図９は、基材Ａに枚葉状のシートを使用してインクジェット用記録シートを製造する製造ライン１１０の概略図である。図９に示すように、製造ライン１１０には、上流側から順に、塗布ロール１１、第１バックロール１２、ドクタロール１３、転写シート供給機６、仮付ロール１４、押圧ロール７、第２バックロール１５、転写シート回収機９、回収容器１７が配置されている。
【００３８】
塗布ロール１１は、ドクタロール１３が近接して配置され、ドクタロール１３によって、表面光沢層ａ２を形成する溶液が略均一に塗布される。この塗布ロール１１は、第１バックロール１２とも近接して配置され、塗布ロール１１と第１バックロール１２の間を通過する基材Ａの表面に、ドクタロール１３にて塗布ロール１１に一旦塗布された溶液を転写して、表面光沢層ａ２を形成する。
【００３９】
仮付ロール１４は、塗布ロール１１により形成された基材Ａの表面光沢層ａ２に、転写シート供給機６から供給される転写シートＢの表面ｂ１を重ね合わせて積層体Ｃを作製するロールである。
【００４０】
押圧ロール７は、加熱機能付きのロールで、第２バックロール１５と近接して配置されている。押圧ロール７は、積層体Ｃが押圧ロール７と第２バックロール１５の間を通過する際に、当該積層体Ｃを転写シートＢの裏面ｂ２側から押圧し、第２バックロール１５に圧しながら加熱する。これにより、積層体Ｃは、加熱と同時に、基材Ａと転写シートＢの両面側から圧せられることになる。
押圧ロール７が積層体Ｃを押す際の圧力は、例えば、２００〜５００ｋＰａ程度が例示される。また、押圧ロール７の表面温度は、６０〜１５０℃程度が好ましい。積層体Ｃが
押圧ロール７と接している時間は、例えば、ラインスピード５〜３０ｍ／分程度が例示される。この加熱時間の調整は、例えば、押圧ロール７の径の大きさや回転速度によって行うことができる。
【００４１】
転写シート回収機９は、押圧ロール７にて圧せられながら加熱された積層体Ｃから転写シートＢを剥離させると共に、回収する装置である。
【００４２】
回収容器１７は、積層体Ｃから転写シートＢが剥離されて形成されたインクジェット用記録シートＤを回収する容器である。
【００４３】
以上のように構成された製造ライン１１０を用いて行なわれるインクジェット記録用シートの製造方法について説明する。
基材Ａは、塗布ロール１１と第１バックロール１２の間へ搬送される。基材Ａの表面には、塗布ロール１１と第１バックロール１２の間を通過する際に、表面光沢層ａ２が形成される。該表面光沢層ａ２が未硬化状態のうちに、仮付ロール１４によって、表面光沢層ａ２の表面に転写シートＢの表面ｂ１が積層されて積層体Ｃに形成される。この積層体Ｃを、押圧ロール７と第２バックロール１５の間に通過させることで、加熱と押圧が同時に行われる。このように、加熱されると共に両面側から圧せられることにより、表面光沢層ａ２と転写シートＢが互いに圧し合った状態で表面光沢層ａ２が硬化し、表面光沢層ａ２の表面に転写シートＢの表面形状が転写される。その後、転写シート回収機９によって転写シートＢが剥離回収され、転写シートＢの表面形状に対応した表面が転写された枚葉状のインクジェット用記録シートＤを個々に得ることができる。尚、インクジェット用記録シートＤは、回収容器１７に回収され、一方、剥離された転写シートＢは、転写シート回収機９に巻き取られる。
【００４４】
（実施形態３）
本実施形態３では、転写シートＢに表面光沢層ａ２を形成する溶液を塗布し、転写シートＢから基材Ａに当該溶液を転写して、表面光沢層ａ２を基材Ａに形成する方法を利用した本発明のインクジェット用記録シートの製造方法について説明する。
【００４５】
図１０に示すように、本実施形態に係る製造方法を用いてインクジェット用記録シートを製造する製造ライン１２０には、転写シート供給機６、塗布ロール１１、ドクタロール１３、押圧ロール７、第３バックロール１８、転写シート回収機９、回収容器１７とが配置されている。
【００４６】
転写シート供給機６は、長尺なシート状に形成され転写シートＢをロール状に巻き取って支持し、当該転写シートＢを塗布ロール１１に供給する。塗布ロール１１は、ドクタロール１３が近接して配置され、実施形態２と同様に、ドクタロール１３によって、表面に表面光沢層ａ２を形成する溶液が均一に塗布される。塗布ロール１１は、転写シート供給機６から供給された転写シートＢの表面ｂ１にドクタロール１３によって塗布された溶液を塗布する。このときの転写シートＢへの溶液の塗布量は、例えば、乾燥時の厚みで３〜２０μｍ程度である。
【００４７】
押圧ロール７は、第３バックロール１８と近接して配置されている。押圧ロール７と第３バックロール１８との間には、押圧ロール７側に、塗布ロール１１によって溶液が塗布された転写シートＢが、第３バックロール１８側に、基材Ａが搬送される。転写シートＢは、押圧ロール７と第３バックロール１８との間に搬送される際には、溶液が塗布された表面ｂ１が第３バックロール１８側に、裏面ｂ２が押圧ロール７側に向けられている。押圧ロール７は、押圧ロール７と第３バックロール１８との間に搬送された転写シートＢの裏面ｂ２側を第３バックロール１８側に圧して、転写シートＢと基材Ａとを積層し、転写シートＢの表面ｂ１に塗布された溶液を基材Ａに転写して、表面光沢層ａ２を基材Ａに形成すると共に、この積層体Ｃを加熱して、表面光沢層ａ２を硬化させる。
【００４８】
転写シート回収機９は、押圧ロール７によって基材Ａに圧せられた転写シートＢを積層体Ｃから剥離させると共に、回収する装置である。回収容器１７は、積層体Ｃから転写シートＢが剥離されて形成されたインクジェット用記録シートＤを回収する容器である。
【００４９】
以上のように構成された製造ライン１２０を用いて行われる本実施形態のインクジェット記録用シートの製造方法について説明する。ここでは、基材Ａには、枚葉状のシートを使用し、その他の条件については、実施形態１から本実施形態３で説明した範囲内から適宜の条件を選択したものとする。
【００５０】
転写シートＢは、転写シート供給機６によって塗布ロール１１に供給される。転写シートＢは、塗布ロール１１によって、表面光沢層ａ２を形成する溶液が表面ｂ１に塗布され、当該溶液が未硬化状態のうちに、押圧ロール７と第３バックロール１８との間に搬送される。
【００５１】
転写シートＢが、押圧ロール７と第３バックロール１８との間に搬送されると、押圧ロール７によって裏面ｂ２側からバックロール１８側に圧され、基材Ａに積層される。この積層によって、転写シートＢの表面ｂ１に塗布された溶液が、基材Ａに転写され、基材Ａに表面光沢層ａ２が形成される。転写シートＢが押圧ロール７によって加熱されるため、表面光沢層ａ２は、基材Ａ上に積層接着されると同時に硬化される。そして、転写シートＢが圧せられた状態で、表面光沢層ａ２が硬化するため、表面光沢層ａ２の表面が転写シートＢの表面形状に型取られた状態で表面光沢層ａ２が硬化することになり、基材Ａ上に積層接着した表面光沢層ａ２の表面に転写シートＢの表面形状が転写される。
【００５２】
押圧ロール７と第３バックロール１８との間を通過した転写シートＢは、転写シート回収機９によって、基材Ａから剥離されて回収される。このように、転写シートＢが剥離されることにより、インクジェット用記録シートＤが完成し、インクジェット用記録シートは回収容器１７に回収される。
【実施例】
【００５３】
以下、実施例及び比較例を説明し、本発明を更に詳述する。但し、本発明は、下記実施例に限定されるものではない。尚、「部」は、質量部を示す。
【００５４】
（実施例１）
基材として市販のコート紙ＯＫコート（坪量１２７．９ｇ／ｍ２、王子製紙株式会社製）を用い、この表面にインク受理層形成用の溶液を５ｇ／ｍ２（ｄｒｙ）で略均一に塗工した。このインク受理層形成用の溶液は、シリカ（トクヤマ製、商品名：ファインシールＸ−６０。平均粒径６μｍ）６０部、カチオン系インク定着剤（昭和高分子社製、商品名：ポリフィックス７００。固形分濃度６０質量％）１０部、ＥＶＡ系バインダー（昭和高分子社製、商品名：ポリゾールＡＭ−３０００。固形分濃度５６質量％）３０部を、水に溶解させ、全固形分濃度が１５質量％に調整された溶液を使用した。
この溶液を塗工後、１２０℃のオーブン中に２０ｍ/分で通し、インク受理層をほぼ完全に硬化させた。
次に、インク受理層の表面に、表面光沢層形成用の溶液を５ｇ／ｍ２（ｄｒｙ）で略均一に塗工した。この表面光沢層形成用の溶液は、コロイダルシリカ（日産化学社製、商品名：スノーテックスＳ。シリカの平均粒径８〜１１ｎｍ。シリカ固形分濃度３０質量％）９５部、ＰＶＡ系バインダー（クラレ社製、商品名：クラレポバールＰＶＡ−１１７。完全けん化ＰＶＡ）５部を、水に溶解させ、全固形分濃度が２０質量％に調整された溶液を使用した。
該表面光沢層形成用の溶液を塗工した後、すぐに、平滑な転写シート（東レ社製、商品名：ルミラーＴ。厚み７５μｍのＰＥＴフィルム）を重ね合わせた。この積層体の転写シートの裏面側から表面温度約８０℃に制御された金属製押圧ロールを用いて、転写シートに５００ｋＰａの圧力が加わるようにして押圧し、積層体を送った。なお、押圧ロール上での積層体の搬送は、ラインスピード１５ｍ／分で行なった。
最後に、積層体から転写シートを引き剥がすことにより、インクジェット用記録シートを製造した。  
【００５５】
（実施例２）
転写シートとしてホログラムシート（日本コーバン社製、透明ホログラムフィルム）を用い、これ以外は実施例１と同様にして、表面にホログラム模様の転写されたインクジェット用記録シートを製造した。
【００５６】
（実施例３）
表面光沢層を形成する溶液として使用したコロイダルシリカを、コロイダルアルミナ（日産化学社製、商品名：アルミナゾル５２０。水酸化アルミニウム固形分濃度２０質量％）に代えたこと以外は実施例２と同様にして、表面にホログラム模様が転写されたインクジェット用記録シートを製造した。
【００５７】
（実施例４）
表面光沢層を形成する溶液に含まれるコロイダルシリカを、他のコロイダルシリカ（日産化学社製、商品名：ＭＰ−２０４０。粒径２００ｎｍ、シリカ固形分濃度４０質量％）に代えたこと以外は実施例１と同様にして、表面が平滑なインクジェット用記録シートを製造した。
【００５８】
（比較例１）
押圧ロールに代えて、基材と転写シートを積層した積層体の両面側から熱風（雰囲気温度１００℃、ラインスピード１５ｍ／分）を吹き付けて熱風乾燥することにより表面光沢層を硬化させたこと以外は実施例１と同様にして、表面が平滑なインクジェット用記録シートを製造した。但し、熱風乾燥時は、積層体を厚み方向に加圧していない。
【００５９】
（比較例２）
熱風乾燥の条件を、雰囲気温度８０℃、ラインスピード１５ｍ／分とした以外は比較例１と同様にして、表面にホログラム模様が転写されたインクジェット用記録シートを製造した。
【００６０】
（シート転写面の状態）
上記各実施例及び比較例で得られたインクジェット用記録シートの転写面の状態を目視によって確認したところ、実施例１及び４のシートの転写面は、鏡面状になっており、実施例２及び３のシートの転写面は、良好なホログラム模様が転写されていた。さらに、各実施例で得られたシートを、７日間室温下で放置し続けたが、転写面の状態に変化はなかった。
一方、比較例１のシートの転写面は、鏡面状となっておらず、全体的に凹凸が形成されており、光沢ムラが確認された。また、比較例２のシートの転写面は、ホログラム模様が転写されていたが、１日間室温下で放置すると消失していた。
また、比較例１においては、熱風乾燥中に、基材と転写シートとの層間剥離が基材と転写シートの積層体の端縁で発生したため、転写面の端縁において、光沢ムラがより顕著であった。
また、比較例２においては、積層体から引き剥がした転写シートに、無機微粒子などが付着しており、転写シートは再利用が困難な状態であった。
【００６１】
（印字性試験）
上記各実施例及び比較例で得られたインクジェット用記録シートを、インクジェットプリンター（エプソン社製、商品名：ＰＭ８９０Ｃ）で給紙、印字を行い、上記各実施例及び比較例で得られたシートのインク吸収性、給紙性、上記各実施例及び比較例で得られたシートに印字された印字画像の光沢性、画像鮮明性、ホログラム模様の有無について評価した。インク吸収性は、転写面へのインクの染込み具合の目視による判断と、印字後の転写面を指で触って指へのインクの付着具合とで評価した。給紙性は、紙詰まりや二重給紙の発生の有無で評価した。光沢性は、印字後の転写面を斜めから目視したときの印字画像の光沢感や光沢の均一性の程度によって評価した。画像鮮明性は、印字後の転写面を所定方向から目視したときの印字画像の鮮明性やコントラストの強弱によって評価した。ホログラム模様の有無は、印字後の転写面を直射日光に当てて、ホログラム特有の光輝性が肉眼で認められるか否かで評価した。
その結果、実施例１のシートは、インクの染込み良く且つ指へのインクの付着量が少なくインク吸収性が良好であった。また、印字画像は、全体的に強い光沢を有しており、光沢性が高く、且つ画像鮮明性が良好であった。実施例２及び３のシートは、実施例１のシートと同様にインク吸収性が良好であり、その印字画像は、画像鮮明性が良好で、且つ、輝くようなホログラム模様が認められた。実施例４のシートは、実施例１のシートと同様にインク吸収性が良好であり、且つ、印字画像は、高い光沢性を有していたが、印字画像の画像鮮明性は、実施例１のシートの印字画像に比べ少し劣っていた。一方、比較例１のシートは、インク吸収性、画像鮮明性は良好であったが、印字画像の光沢感にムラがあり、実施例１のシートに比べ光沢性が劣っていた。比較例２のシートは、インク吸収性は良好であったが、光沢感が無く、ホログラム特有の光輝性も認められなかった。
また、給紙については、各実施例及び比較例のシートは、いずれも紙詰まりも二重給紙の発生もなく行うことができ、給紙性は良好であった。
【００６２】
また、上記各実施例及び比較例で得られたシートに印字された印字画像の耐水性について評価した。
耐水性は、上記印字性試験にて印字された各実施例及び比較例で得られたシートを水中に１時間漬けて、インクの流出量を目視で観察することにより評価した。
その結果、各実施例及び比較例で得られたシートのいずれについてもインクの流出が認められず、耐水性が良好であった。
【図面の簡単な説明】
【００６３】
【図１】図１は、本発明の一実施形態に係るインクジェット用記録シートの製造方法を用いてインクジェット用記録シートを製造する製造ラインの概略図である。
【図２】図２は、基材の表面にインク受理層を形成することを説明するための図である。
【図３】図３は、インク受理層の表面に表面光沢層を形成することを説明するための図である。
【図４】図４は、基材と転写シートとが積層されることを説明するための図である。
【図５】図５は、転写シートの表面形状の具体例を示す図である。
【図６】図６は、押圧ロールにて積層体が押圧されることを説明するための図である。
【図７】図７は、積層体から転写シートが剥離され、インクジェット用記録シートが形成されることを説明するための図である。
【図８】図８は、両面側から押圧ロールで積層体を押圧することを説明するための図である。
【図９】図９は、本発明の一実施形態に係るインクジェット用記録シートの製造方法を用いてインクジェット用記録シートを製造する製造ラインの概略図である。
【図１０】図１０は、本発明の一実施形態に係るインクジェット用記録シートの製造方法を用いてインクジェット用記録シートを製造する製造ラインの概略図である。
【図１１】図１１は、従来のインクジェット用記録シートの製造ラインの概略図である。
【符号の説明】
【００６４】
１  基材供給機
２  第１コータ
３  乾燥機
４  第２コータ
５  圧着ロール
６  転写シート供給機
７  押圧ロール
８  剥離ロール
９  転写シート回収機
１０  巻取機
Ａ  基材
Ｂ  転写シート
Ｃ  積層体
Ｄ  インクジェット用記録シート
【図１】
2007181985.tif 000003
【図２】
2007181985.tif 000004
【図３】
2007181985.tif 000005
【図４】
2007181985.tif 000006
【図５】
2007181985.tif 000007
【図６】
2007181985.tif 000008
【図７】
2007181985.tif 000009
【図８】
2007181985.tif 000010
【図９】
2007181985.tif 000011
【図１０】
2007181985.tif 000012
【図１１】
2007181985.tif 000013